(57)【要約】【課題】本発明は、光触媒層の密着性に優れると共に、集電性にも優れる光触媒電極およびその製造方法を提供することを目的とする。【解決手段】液相法で製造された第一光触媒粒子と、固相法で製造された第二光触媒粒子とを含む光触媒層形成用組成物を、透明電極層付き基板の透明電極上に塗布する工程と、光触媒層形成用組成物が塗布された透明電極層付き基板に焼成処理を施す工程とを備え、第一光触媒粒子のピーク粒径が２０〜２００ｎｍであり、第二光触媒粒子のピーク粒径が第一光触媒粒子のピーク粒径より４００ｎｍ以上大きく、第一光触媒粒子および第二光触媒粒子が、それぞれ独立に、酸化物、窒化物、硫化物、酸窒化物、および、酸硫化物からなる群から選択される一種である、光触媒電極の製造方法。【選択図】なし【特許請求の範囲】
【請求項１】
液相法で製造された第一光触媒粒子と、固相法で製造された第二光触媒粒子とを含む光触媒層形成用組成物を、透明電極層付き基板の透明電極層上に塗布する工程と、
前記光触媒層形成用組成物が塗布された透明電極層付き基板に焼成処理を施す工程とを備え、
前記第一光触媒粒子のピーク粒径が２０〜２００ｎｍであり、
前記第二光触媒粒子のピーク粒径が前記第一光触媒粒子のピーク粒径より４００ｎｍ以上大きく、
前記第一光触媒粒子および第二光触媒粒子が、それぞれ独立に、少なくとも２種の金属原子を含む酸化物、少なくとも１種の金属原子を含む窒化物、少なくとも１種の金属原子を含む硫化物、少なくとも１種の金属原子を含む酸窒化物、および、少なくとも１種の金属原子を含む酸硫化物からなる群から選択される一種である、光触媒電極の製造方法。
【請求項２】
前記液相法が、水熱合成法またはゾルゲル法である、請求項１に記載の光触媒電極の製造方法。
【請求項３】
前記第二光触媒粒子のピーク粒径が、０．４２〜３．０μｍである、請求項１または２に記載の光触媒電極の製造方法。
【請求項４】
基板と、
前記基板上に配置された透明電極層と、
前記透明電極層上に配置された光触媒層とを有し、
前記光触媒層が、光触媒粒子Ｘと光触媒粒子Ｙとを含み、
前記光触媒粒子Ｘのピーク粒径が２０〜２００ｎｍであり、
前記光触媒粒子Ｙのピーク粒径が前記光触媒粒子Ｘのピーク粒径より４００ｎｍ以上大きく、
前記光触媒粒子Ｘおよび前記光触媒粒子Ｙが、それぞれ独立に、少なくとも２種の金属原子を含む酸化物、少なくとも１種の金属原子を含む窒化物、少なくとも１種の金属原子を含む硫化物、少なくとも１種の金属原子を含む酸窒化物、および、少なくとも１種の金属原子を含む酸硫化物からなる群から選択される一種である、光触媒電極。
【請求項５】
前記光触媒粒子Ｙのピーク粒径が、０．４２〜３．０μｍである、請求項４に記載の光触媒電極。
【請求項６】
請求項４または５に記載の光触媒電極を備える水素生成装置。
【発明の詳細な説明】
【技術分野】
【０００１】
本発明は、光触媒電極およびその製造方法に係り、特に、少なくとも２種の光触媒粒子より形成される光触媒層を有する光触媒電極およびその製造方法に関する。
また、本発明は、上記光触媒電極を備える水素生成装置に関する。
【背景技術】
【０００２】
炭酸ガス排出削減、エネルギーのクリーン化の観点から、水素エネルギーシステムが注目されている。水素をエネルギー媒体に使うことにより、燃料電池で電気や熱、直接燃焼で熱や動力として使用できる。
その中で、光触媒を用いた水素生成に注目が集まっている。このシステムは、水と太陽光とから直接水素を製造するシステムであり、太陽光エネルギーを有効に水素エネルギーに変換できる。
例えば、特許文献１においては、光触媒性を持つＴｉＯ2を含む化合物を、水を電気分解する際の電極として用いることが開示されている。
【先行技術文献】
【特許文献】
【０００３】
【特許文献１】特開２００１−０９６２７６号公報
【発明の概要】
【発明が解決しようとする課題】
【０００４】
近年、より効率よく水素を製造することが求められており、光触媒電極の集電性のより一層の向上が求められている。
一方、特許文献１に記載される従来の光触媒電極では、光触媒層と基板との密着性が十分でなく、剥離が生じやすいという問題もあった。
【０００５】
本発明は、上記実情に鑑みて、光触媒層の密着性に優れると共に、集電性にも優れる光触媒電極およびその製造方法を提供することを目的とする。
また、本発明は、上記光触媒電極を有する水素生成装置を提供することも目的とする。
【課題を解決するための手段】
【０００６】
本発明者らは、従来技術の問題点について鋭意検討を行ったところ、液相法で合成されたことを特徴とする少なくとも１種類の粒子を含む、少なくとも２種の光触媒粒子を用いて光触媒層を製造することにより、上記課題を解決できることを見出した。
つまり、本発明者らは、以下の構成により上記課題が解決できることを見出した。
【０００７】
（１）  液相法で製造された第一光触媒粒子と、固相法で製造された第二光触媒粒子とを含む光触媒層形成用組成物を、透明電極層付き基板の透明電極層上に塗布する工程と、光触媒層形成用組成物が塗布された透明電極層付き基板に焼成処理を施す工程とを備え、第一光触媒粒子のピーク粒径が２０〜２００ｎｍであり、第二光触媒粒子のピーク粒径が第一光触媒粒子のピーク粒径より４００ｎｍ以上大きく、第一光触媒粒子および第二光触媒粒子が、それぞれ独立に、少なくとも２種の金属原子を含む酸化物、少なくとも１種の金属原子を含む窒化物、少なくとも１種の金属原子を含む硫化物、少なくとも１種の金属原子を含む酸窒化物、および、少なくとも１種の金属原子を含む酸硫化物からなる群から選択される一種である、光触媒電極の製造方法。
【０００８】
（２）  液相法が、水熱合成法またはゾルゲル法である、（１）に記載の光触媒電極の製造方法。
【０００９】
（３）  第二光触媒粒子のピーク粒径が、０．４２〜３．０μｍである、（１）または（２）に記載の光触媒電極の製造方法。
【００１０】
（４）  基板と、基板上に配置された透明電極層と、透明電極層上に配置された光触媒層とを有し、光触媒層が、光触媒粒子Ｘと光触媒粒子Ｙとを含み、光触媒粒子Ｘのピーク粒径が２０〜２００ｎｍであり、光触媒粒子Ｙのピーク粒径が光触媒粒子Ｘのピーク粒径より４００ｎｍ以上大きく、光触媒粒子Ｘおよび光触媒粒子Ｙが、それぞれ独立に、少なくとも２種の金属原子を含む酸化物、少なくとも１種の金属原子を含む窒化物、少なくとも１種の金属原子を含む硫化物、少なくとも１種の金属原子を含む酸窒化物、および、少なくとも１種の金属原子を含む酸硫化物からなる群から選択される一種である、光触媒電極。
【００１１】
（５）  光触媒粒子Ｙのピーク粒径が、０．４２〜３．０μｍである、（４）に記載の光触媒電極。
【００１２】
（６）  （４）または（５）に記載の光触媒電極を備える水素生成装置。
【発明の効果】
【００１３】
本発明によれば、光触媒層の密着性に優れると共に、集電性にも優れる光触媒電極およびその製造方法を提供することができる。
また、本発明によれば、上記光触媒電極を有する水素生成装置を提供することもできる。
【図面の簡単な説明】
【００１４】
【図１】本発明の水素生成装置の一実施形態の模式図である。
【発明を実施するための形態】
【００１５】
以下に、本発明の光触媒電極およびその製造方法の好適態様について説明する。
まず、本発明の従来技術と比較した特徴点について詳述する。
本発明の特徴点の一つは、液相法で製造された光触媒粒子（以後、第一光触媒粒子とも称する）と、固相法で製造された光触媒粒子（以後、第二光触媒粒子とも称する）とを使用する点が挙げられる。第一光触媒粒子の表面上に水酸基が多量に残存しており、この水酸基は他の材料・部材との結合手となりえる。一方、固相法では、通常、高温での焼結処理が施されるため、第二光触媒粒子の表面には水酸基はあまり残存しないが、優れた光触媒機能を示す。本発明では、第一光触媒粒子と第二光触媒粒子とのピーク粒径に所定差を設け、第二光触媒粒子間の空隙に第一光触媒粒子を配置させて焼成処理を施すことにより、第一光触媒粒子表面上にある水酸基を介して第一光触媒粒子と第二光触媒粒子とが強固に結合される。つまり、第一光触媒粒子がいわゆる接着成分（接着粒子）として機能する。
【００１６】
以下では、まず、光触媒電極の製造方法について詳述する。
光触媒電極の製造方法は、所定の光触媒層形成用組成物を透明電極層付き基板上に塗布する塗布工程と、塗布工程で得られた光触媒層形成用組成物が塗布された透明電極層付き基板に焼成処理を施す焼成工程とを備える。
まず、塗布工程について詳述する。
【００１７】
［塗布工程］
塗布工程は、粒径の異なる第一光触媒粒子と第二光触媒粒子とを含む光触媒層形成用組成物を、透明電極層付き基板の透明電極層上に塗布する工程である。本工程により、後述する焼成処理が施される、光触媒層形成用組成物の層を有する透明電極層付き基板が得られる。
以下では、まず、本工程で使用される材料・部材について詳述し、その後本工程の手順について詳述する。
【００１８】
（第一光触媒粒子および第二光触媒粒子）
第一光触媒粒子は、その表面上に水酸基が多く存在しており、他の材料と相互作用しやすい。そのため、後述する光触媒層を形成する際には、第一光触媒粒子は、第二光触媒粒子間および第二光触媒粒子と透明電極層との間との接着力を高める接着粒子として機能する。
第一光触媒粒子は、液相法で製造された粒子である。液相法で製造された第一光触媒粒子の表面上には、水酸基が多く存在しており、この水酸基が他の材料との結合に寄与している。
液相法の種類は特に制限されず、光触媒粒子を製造できる方法であればいずれの方法も使用できる。例えば、水熱合成法、ゾルゲル法、マイクロエマルジョン法、ホットソープ法、超臨界流体法、共沈法、均一沈殿法、などが挙げられる。なかでも、接着粒子としての機能がより優れる点で、水熱合成法、ゾルゲル法が好ましい。これらの方法の手順は、公知の手順に従って実施される。
なお、水熱合成法は公知の手順に沿って実施できるが、例えば、所定の金属原子を有する出発原料を水中で混合し、得られた水溶液のｐＨを調整し、その後オートクレーブ中で所定の加熱条件（加熱温度は２００〜４００℃が好ましい。加熱時間は１〜４時間が好ましい）にて加熱する手順が挙げられる。
水熱合成法で使用される出発原料としては、例えば、後述する金属原子を含む、金属ハロゲン化物、金属アルコキシド、金属塩（例えば、炭酸塩、硝酸塩）などが挙げられる。
また、ゾルゲル法は公知の手順に沿って実施できるが、例えば、金属アルコキシドまたは金属塩化物を出発原料として、常圧下にて８０度以上で加熱処理を施しながら、反応を進行させる方法が好ましく挙げられる。
【００１９】
第一光触媒粒子は、液相法で製造されており、焼成処理は施されない。いわゆる、未焼成の粒子である。焼成処理が施されると、表面上の水酸基が無くなってしまい、接着粒子としての機能が低下する。なお、ここで焼成処理とは、６００℃以上の温度で処理することを意図する。
【００２０】
第一光触媒粒子のピーク粒径は２０〜２００ｎｍであり、なかでも、後述する第二光触媒粒子間に侵入しやすい点で、４０〜１５０ｎｍが好ましく、５０〜１２５ｎｍがより好ましい。
なお、第一触媒粒子の粒度分布は特に制限されないが、本発明の効果がより優れる点で、ピーク粒径から±５０ｎｍ以内が好ましく、±２５ｎｍ以内がより好ましい。
ピーク粒径が２０ｎｍ未満の場合、量子サイズ効果が生じ、集電性が劣る。ピーク粒径が２００ｎｍ超の場合、光触媒層の密着性が劣り、さらに電極としての性能低下が生じる。
なお、ここでピーク粒径とは、横軸に粒径（直径）、縦軸に頻度（粒子個数）をとった粒度分布曲線において、頻度が最大になるときの粒径である。第一光触媒粒子のピーク粒径を求める際には、少なくとも５００個以上の第一光触媒粒子の粒径を測定する。第一光触媒粒子の粒径は、動的光散乱法により求めることができる。より具体的には、第一光触媒粒子を溶媒中に分散させ、Ｍａｌｖｅｒｎ製  ゼータサイザーナノＺＳを用いて測定し、数換算ピーク値より、ピーク粒子径を求める。
【００２１】
第二光触媒粒子は、上述した第一光触媒粒子よりも大きく、表面積も大きく、さらに光触媒機能にも優れる。そのため、第二光触媒粒子は、光触媒層の光触媒機能の向上に大きく寄与する。
第二光触媒粒子は、固相法で製造された粒子である。固相法で得られた粒子は、一般的に、液相法で得られた粒子と比較して、光触媒機能に優れる。
固相法は公知の手順に沿って実施できるが、通常、焼成処理を伴う。より具体的には、固相法は、金属原子を含む出発原料同士を混合し、６００℃以上（９００〜１２００℃が好ましい）の高温で焼成し、必要に応じて粉砕をして所定の粒径の粒子を得る。なお、使用される出発原料としては、後述する金属原子を含む酸化物、または、後述する金属原子を含む炭酸塩、硝酸塩などの金属塩が挙げられる。
なお、第二光触媒粒子は、固相法で製造されており、焼成処理が施されている。
【００２２】
第二光触媒粒子のピーク粒径は、第一光触媒粒子とのピーク粒径との差が４００ｎｍ以上である。上記範囲であれば、第二光触媒粒子間の空隙に第一光触媒粒子が侵入しやすくなり、第二光触媒粒子同士の密着性が高まり、結果として光触媒層の密着性が向上すると共に、集電性も向上する。なかでも、第一光触媒粒子と第二光触媒粒子とのピーク粒径の差は、４５０ｎｍ以上が好ましく、８００ｎｍ以上がより好ましい。なお、上限は特に制限されないが、光触媒機能がより優れる点で、２．８μｍ以下が好ましく、９５０ｎｍ以下がより好ましい。
第二光触媒粒子のピーク粒径は第一光触媒粒子との上記関係を満たしてれば特に制限されないが、光触媒層の密着性がより優れる点で、０．４２〜３．０μｍが好ましく、０．５〜２．０μｍがより好ましく、０．５〜１．５μｍがさらに好ましい。
なお、第二触媒粒子の粒度分布は特に制限されないが、本発明の効果がより優れる点で、ピーク粒径から±３００ｎｍ以内が好ましく、±１５０ｎｍ以内がより好ましい。
なお、ここでピーク粒径とは、横軸に粒径（直径）、縦軸に頻度（粒子個数）をとった粒度分布曲線において、頻度が最大になるときの粒径である。第二光触媒粒子のピーク粒径を求める際には、少なくとも２００個以上の第二光触媒粒子の粒径を測定する。第二光触媒粒子の粒径は、ＳＥＭ観察像を２値化し、画像処理ソフト（ＷｉｎＲｏｏｆ）を使用して、球形近似して求める。ＳＥＭ測定は株式会社日立ハイテクノロジーズＳ−５５００型ＳＥＭを用い、加速電圧は５ｋＶ、倍率５０００倍、１１９５×８９６ピクセルの画像を用いる。
【００２３】
第一光触媒粒子および第二光触媒粒子は、それぞれ独立に、少なくとも２種の金属原子を含む酸化物、少なくとも１種の金属原子を含む窒化物、少なくとも１種の金属原子を含む硫化物、少なくとも１種の金属原子を含む酸窒化物、および、少なくとも１種の金属原子を含む酸硫化物からなる群から選択される一種である。
金属原子の種類は特に制限されず、非金属原子以外のものを指す。なお、金属原子とは、長周期型元素周期表でホウ素とアスタチンを結ぶ線より左側の元素（なお、水素原子を除く）を意図し、いわゆるアルカリ金属、アルカリ土類金属、遷移金属などを含む。
【００２４】
少なくとも２種の金属原子を含む酸化物には、光触媒能がより優れる点で、Ｂａ、Ｌａ、Ｎａ、Ｋ、Ｃｕ、Ｉｎ、Ｃｓ、Ｓｒ、ＢｉおよびＡｇからなる群から選択される少なくとも１種の第一金属原子と、ｄ１０電子状態またはｄ０電子状態の金属イオンとなり得る第二金属原子（例えば、Ｌａ、Ｔｉ、Ｚｒ、Ｎｂ、Ｔａ、Ｍｏ、Ｗ、Ｚｎ、Ｇａ、Ｇｅ、Ｉｎ、ＳｎおよびＳｂからなる群から選択される少なくとも１種の第二金属原子）とが含まれることが好ましい。
なお、第一金属原子と第二金属原子とは、異なる種類の原子が選択される。
【００２５】
なお、上記酸化物の場合には、吸収波長の長波長化が達成される点で、遷移金属原子が含まれることがある。遷移金属原子としては、例えば、Ｃｒ、Ｓｂ、Ｌａ、Ｒｕ、ＩｒおよびＲｈなどが挙げられる。
また、第二光触媒粒子としては、拡散反射スペクトルを測定した場合に吸収の長波長端が５００ｎｍ以上を示す光触媒粒子であることが好ましい。
【００２６】
なお、第一光触媒粒子および第二光触媒粒子の具体例としては、Ｃｒ，Ｌａ，Ｉｒ，ＳｂまたはＲｈでドープもしくは共ドープしたＮａＴａＯ3，ＳｒＴｉＯ3またはＴｉＯ2などが挙げられる。
【００２７】
（光触媒層形成用組成物）
光触媒層形成用組成物には、上述した第一光触媒粒子および第二光触媒粒子が含まれる。
第一光触媒粒子と第二光触媒粒子との含有比は特に制限されないが、光触媒層の密着性および電極の集電性がより優れる点で、含有比（第一光触媒粒子の質量／第二光触媒粒子の質量）は、０．０５〜０．３が好ましく、０．１〜０．２がより好ましい。
【００２８】
光触媒層形成用組成物には、必要に応じて、溶媒が含まれていてもよい。溶媒が含まれることにより、光触媒層の厚みの調整がしやすくなる。
使用される溶媒の種類は特に制限されず、水または有機溶媒が挙げられる。有機溶媒としては、例えば、アルコール系溶媒（例えば、メタノール、エタノール、イソプロパノール、）、ケトン系溶媒（例えば、アセトン、メチルエチルケトン、シクロヘキサノン）、芳香族炭化水素溶媒（例えば、トルエン、キシレン）、アミド系溶媒（例えば、ホルムアミド、ジメチルアセトアミド、Ｎ−メチルピロリドン）、ニトリル系溶媒（例えば、アセトニトリル、プロピオニトリル）、エステル系溶媒（例えば、酢酸メチル、酢酸エチル）、カーボネート系溶媒（例えば、ジメチルカーボネート、ジエチルカーボネート）、エーテル系溶媒、ハロゲン系溶媒などが挙げられる。これらの溶媒を、２種以上混合して使用してもよい。
【００２９】
（透明電極層付き基板）
透明電極層付き基板は、基板と、基板上に配置された透明電極層（透明導電層）とを備える。
以下に、基板および透明電極層について詳述する。
【００３０】
使用される基材の種類は特に制限されず、公知の基材を使用できる。例えば、樹脂基板、ガラス基板、金属基板などが挙げられる。
【００３１】
透明電極層を構成する材料は、導電性および光透過性を有するものであれば特に限定されるものではなく、例えば、インジウムスズ酸化物（ＩＴＯ）、インジウム亜鉛酸化物（ＩＺＯ）、アルミニウム亜鉛酸化物（ＡＺＯ）、フッ素含有スズ酸化物（ＦＴＯ）、酸化スズ、酸化亜鉛などの導電性無機酸化物が挙げられる。
透明電極層の厚みは特に制限されないが、電極の集電性がより優れる点で、５０〜４００ｎｍが好ましく、１５０〜２５０ｎｍがより好ましい。
透明電極層は、単層であってもよく、異なる材料が積層された多層であってもよい。
また、透明電極層は、基板上に一面に形成されていてもよく、パターン状に形成されていてもよい。透明電極層の形成方法としては、一般的な電極の形成方法を用いることができる。
【００３２】
（工程の手順）
光触媒層形成用組成物を透明電極層付き基板の透明電極層上に付与する方法は特に制限されず、公知の方法を採用できる。例えば、スクリーン印刷法、ディップコーティング法、スプレー塗布法、スピンコーティング法、インクジェット法などの塗布法が挙げられる。
塗布の形状は特に制限されず、基材全面を覆う面状であっても、パターン状（例えば、配線状、ドット状）であってもよい。
透明電極層上への光触媒層形成用組成物の塗布量としては、所望する導電膜の膜厚に応じて適宜調整すればよいが、通常、塗膜の膜厚は０．３２〜２０μｍが好ましく、０．５〜５μｍがより好ましい。
【００３３】
なお、光触媒形成用組成物中に溶媒が含まれる場合、室温で乾燥処理を施すことが好ましい。この場合、溶媒として低沸点溶媒（好ましくは、沸点１５０℃以下の溶媒）を用いることが好ましい。なお、必要に応じて、光触媒形成用組成物中には、レベリング剤または分散剤として寄与する溶媒を少量添加してもよい。
【００３４】
［焼成工程］
塗布工程は、上記塗布工程で得られた光触媒層形成用組成物が塗布された透明電極層付き基板（光触媒層形成用組成物の層を有する透明電極層付き基板）に焼成処理を施す工程である。本工程を実施することにより、第一光触媒粒子および第二光触媒粒子間での結合が進行し、密着性に優れる光触媒層が得られると共に、光触媒電極の集電性も向上する。
焼成処理の条件は特に制限されず、使用される光触媒粒子の種類に応じて、最適な条件が選択される。なかでも、２００〜５５０℃（より好ましくは３００〜５００℃）で１〜５時間（より好ましくは２〜３時間）の加熱処理を実施するのが好ましい。
【００３５】
［光触媒電極］
上記工程を経ることにより、本発明の光触媒電極が製造される。
光触媒電極は、基板と、基板上に配置された透明電極層と、透明電極上に配置された光触媒層とを有する。光触媒層には、光触媒粒子Ｘと光触媒粒子Ｙとが含有され、光触媒粒子Ｘのピーク粒径は２０〜２００ｎｍであり、光触媒粒子Ｙのピーク粒径は光触媒粒子Ｘのピーク粒径より４００ｎｍ以上大きい。
光触媒粒子Ｘおよび光触媒粒子Ｙは、それぞれ、光触媒電極の作製時に、上述した第一光触媒粒子および第二光触媒粒子に対して焼成処理が施されて得られた粒子である。
光触媒粒子Ｘのピーク粒径の範囲は上述した第一光触媒粒子のピーク粒径の範囲と同義であり、光触媒粒子Ｙのピーク粒径の範囲は上述した第二光触媒粒子のピーク粒径の範囲と同義である。
また、光触媒層中における光触媒粒子Ｘおよび光触媒粒子Ｙの含有比の好適範囲は上述した光触媒層形成用組成物中における第一光触媒粒子と第二光触媒粒子との含有比の好適範囲と同義である。
【００３６】
光触媒層の厚みは特に制限されないが、光触媒層の密着性および集電性に優れる点で、０．３２〜２０μｍが好ましく、０．５０〜５μｍがより好ましい。
【００３７】
［水素生成装置］
本発明の水素生成装置は、上述した光触媒電極を備える。図１に、水素生成装置の一実施形態を示す。図１に示す水素生成装置１０は、水Ｗが貯留されたセル１２と、セル１２内の水Ｗに浸漬されるように配置された光触媒電極１４と対極１６と、光触媒電極１４と対極１６とに接続し、光触媒電極１４を陰極、対極１６を陽極として電圧を印加する電圧印加手段１８とが設けられている。
【００３８】
水素生成装置１０においては、光触媒電極１４と対極１６との間に電圧を印加しながら、光触媒電極１４に光を照射することによって、光触媒電極１４が還元電極として作用して水が還元されてその表面上に水素が生成されると共に、対極１６が酸化電極として作用して水が酸化されてその表面上に酸素が生成され、これにより水の分解が行われる。
光触媒電極１４に照射される光としては、紫外光、可視光、太陽光などが挙げられ、なかでも、省エネルギーの観点から、可視光、太陽光が好ましい。可視光としては、例えば、光源としてキセノンランプを用いて波長４２０ｎｍ以下の波長範囲の光をカットした光などが挙げられる。
分解する水の種類は特に制限されないが、水の酸化還元反応以外の反応を起こさず、物理的、化学的に安定で、ｐＨが中性付近であって、溶液の電気伝導性が良くなるために、Ｋ2ＳＯ4などを０．０５〜０．２モル／Ｌとなるよう溶解させた水溶液であってもよい。
【００３９】
対極１６を構成する材料は特に制限されないが、例えば、白金が挙げられる。
また、必要に応じて、光触媒電極１４と対極１６との間に、イオン交換膜を配置して、セル１２内部をカソード室およびアノード室に区画してもよい。なお、使用されるイオン交換膜としては、例えば「Ｎａｆｉｏｎ（登録商標）Ｒ１１７」（ＤｕＰｏｎｔ社製）などを用いることができる。
また、電圧印加手段１８としては、例えば、ポテンショスタット「ＨＺ−５０００」（北斗電工社製）などを用いることができる。
【実施例】
【００４０】
以下、実施例により、本発明についてさらに詳細に説明するが、本発明はこれらに限定されるものではない。
【００４１】
（合成例１：第一光触媒粒子の合成）
第一光触媒粒子は、水熱合成法により合成した。
より具体的には、まず、Ｓｒ(ＮＯ3)2とＴｉＣｌ4とＲｈＣｌ3とを含む水溶液を作製した。なお、水溶液中、金属モル比がＳｒ：Ｔｉ：Ｒｈ＝１．０７：０．９３：０．０７となるように、上記成分を混合した。次に、水酸化カリウムを用いて水溶液のｐＨを１３に調整して、得られた水溶液をオートクレーブに入れて、３００℃で３時間加熱反応させた。反応終了後、デカンテーションを行って上澄み液を回収した。その後、上澄み液をろ過し、１晩乾燥させて、第一光触媒粒子を得た（ピーク粒径：１００ｎｍ）。
【００４２】
（合成例２：第二光触媒粒子の合成）
第二光触媒粒子は、固相法により合成した。
より具体的には、まず、ＳｒＣＯ3とＴｉＯ2とＲｈ2Ｏ3とを、金属モル比がＳｒ：Ｔｉ：Ｒｈ＝１．０７：０．９３：０．０７となる比率で均一に混合した。次に、得られた混合物を大気下１０００℃で１時間仮焼成後、１０００℃で１０時間本焼成した。得られた第二光触粒子のピーク粒径は、６００ｎｍであった。
【００４３】
＜実施例１＞
合成例１および２で得られた第一光触媒粒子および第二光触媒粒子を粉砕して、アセチルアセトン（１０μｌ）およびエタノール（５０μｌ）の混合液中に、第一光触媒粒子（８ｍｇ）および第二光触媒粒子（４０ｍｇ）を加えて分散させ、光触媒層形成用組成物を調製した。
次に、得られた光触媒層形成用組成物（２０μｌ）をＩＴＯ透明電極層付き基板上に塗布して、光触媒層形成用組成物層を得た。
その後、得られた光触媒層形成用組成物層を備えたＩＴＯ透明電極層付き基板を、大気下において、５００℃で２時間焼成して、光触媒電極を得た。
【００４４】
（特性評価）
光触媒特性は、ポテンショスタット（北斗電工：ＨＺ−５０００）を用いて、作用極と対極とがＮａｆｉｏｎ１１７で仕切られているＨタイプセルを用いて、測定した。対極には白金、参照電極には飽和Ａｇ／ＡｇＣｌ電極、電解質溶液はＫ2ＳＯ4水溶液を用いた。測定前にはＮ2でバブリングを行なった。光源は３００Ｗ Ｘｅランプ（Perking Elmer; Cermax-PE300BF）を用い、Ｌ４２カットオフフィルター、赤外吸収フィルタ（CCF-50S-500C）、球面平凸レンズ（SLSQ-60（Φ）-150P）を通した光が、光触媒電極に照射されるように設置した。
結果として、光触媒層は剥離することなく、印加電圧−０．５Ｖ ｖｓ Ａｇ/ＡｇＣｌで光電流値５０μＡ／ｃｍ2となった。
上記結果より、光触媒層の密着性が優れると共に、光触媒電極の集電性にも優れることが確認された。
【符号の説明】
【００４５】
１０  水素生成装置
１２  セル
１４  光触媒電極
１６  対極
１８  電圧印加手段
【図１】
2014118594.tif 000002